(57)【要約】【課題】  二重発色性が強調された筆跡を与える固形描画材を提供する。【解決手段】本発明によれば、金属粉顔料とパール顔料から選ばれる少なくとも１種の顔料、油溶性染料、有機溶媒、ワックス及び非イオン界面活性剤１５〜７０重量％を含むことを特徴とする二重発色性固形描画材が提供される。【選択図】なし【特許請求の範囲】
【請求項１】
金属粉顔料とパール顔料から選ばれる少なくとも１種の顔料、油溶性染料、有機溶媒、ワックス及び非イオン界面活性剤１５〜７０重量％を含むことを特徴とする二重発色性固形描画材。
【請求項２】
金属粉顔料とパール顔料から選ばれる少なくとも１種の顔料５〜５０重量％及び油溶性染料０．１〜３０重量％を含む請求項１に記載の二重発色性固形描画材。
【請求項３】
金属粉顔料がアルミニウム粉顔料である請求項１に記載の二重発色性固形描画材。
【請求項４】
非イオン界面活性剤がポリオキシアルキレンアルキルエーテル、ポリオキシアルキレンアルキルアリールエーテル、ポリオキシアルキレン脂肪酸エステル及び多価アルコール脂肪酸エステルから選ばれる少なくとも１種である請求項１に記載の二重発色性固形描画材。
【請求項５】
有機溶媒がイソパラフィン系炭化水素である請求項１に記載の二重発色性固形描画材。
【発明の詳細な説明】
【技術分野】
【０００１】
本発明は二重発色性固形描画材に関し、詳しくは、筆跡における二重発色が強調された固形描画材に関する。
【背景技術】
【０００２】
従来、金属粉顔料と油溶性染料と有機溶媒を樹脂を結合剤として一体にまとめてなる二重発色性固形描画材は既に知られている（特許文献１参照）。この二重発色性固形描画材は、これを用いて、紙のような浸透性筆記面上に筆記するとき、金属光沢を有する筆跡が金属粉顔料によって筆記面上に形成され、その筆跡の周囲に上記染料が上記有機溶媒に溶解しつつ浸透拡散して、筆跡の周囲に染料による発色域、いわば縁取りを形成し、かくして、二重発色を有する筆跡が形成される。
【０００３】
しかし、このような従来の二重発色性固形描画材は、二重発色性が未だ、十分ではないという問題を有していた。
【先行技術文献】
【特許文献】
【０００４】
【特許文献１】実公昭６２−６１０７号公報
【発明の概要】
【発明が解決しようとする課題】
【０００５】
本発明は、二重発色性固形描画材における上述した問題を解決するためになされたものであって、二重発色性が強調された筆跡を与える固形描画材を提供することを目的とする。
【課題を解決するための手段】
【０００６】
本発明によれば、金属粉顔料とパール顔料から選ばれる少なくとも１種の顔料、油溶性染料、有機溶媒、ワックス及び非イオン界面活性剤１５〜７０重量％を含むことを特徴とする二重発色性固形描画材が提供される。
【０００７】
本発明によるには固形描画材は、好ましくは、金属粉顔料５〜５０重量％及び油溶性染料０．１〜３０重量％を含む。
【０００８】
更に、本発明においては、上記非イオン界面活性剤はポリオキシアルキレンアルキルエーテル、ポリオキシアルキレンアルキルアリールエーテル、ポリオキシアルキレン脂肪酸エステル及び多価アルコール脂肪酸エステルから選ばれる少なくとも１種であることが好ましい。
【０００９】
また、本発明によるには固形描画材は、上記有機溶媒として、好ましくは、イソパラフィン系炭化水素を含む。
【発明の効果】
【００１０】
本発明による二重発色性固形描画材は、金属粉顔料とパール顔料から選ばれる少なくとも１種の顔料、油溶性染料、有機溶媒、ワックス及び非イオン界面活性剤１５〜７０重量％を含み、浸透性筆記面上に二重発色性の強調された筆跡を形成することができる。
【発明を実施するための形態】
【００１１】
本発明による二重発色性固形描画材は、金属粉顔料とパール顔料から選ばれる少なくとも１種の顔料、油溶性染料、有機溶媒、ワックス及び非イオン界面活性剤１５〜７０重量％を含んでなる。
【００１２】
（顔料）
本発明による二重発色性固形描画材において、金属粉顔料とパール顔料から選ばれる少なくとも１種の顔料は、描画材を用いて筆記したとおりに浸透性筆記面上に付着し、捕捉されて、金属光沢又は真珠光沢を有する筆跡を形成する。
【００１３】
本発明において、上記金属粉顔料は、金属光沢を有する筆跡を形成するものであれば、特に、限定されるものではないが、例えば、アルミニウム粉顔料や真鍮粉顔料が好ましく用いられる。
【００１４】
上記アルミニウム粉顔料として、例えば、ＷＸＭ０６３０、ＷＸＭ５４２２（東洋アルミニウム（株）製）等を挙げることができる。また、真鍮粉顔料としては、例えば、ＢＳ−６０５、ＢＳ−６０５（東洋アルミニウム（株）製）等を挙げることができる。
【００１５】
また、上記パール顔料としては、例えば、イリオジン３００  ゴールド・パール、イリオジン１００  シルバー・パール（以上、メルクジャパン（株）製）等を挙げることができる。
【００１６】
本発明においては、上述した金属粉顔料とパール顔料はそれぞれ、単独で用いてもよく、２種以上を混合して用いてもよい。また、金属粉顔料とパール顔料を併用してもよい。
【００１７】
本発明による二重発色性固形描画材は、上記金属粉顔料とパール顔料から選ばれる少なくとも１種の顔料を固形分として、４〜５０重量％の範囲で含み、好ましくは、５〜３０重量％の範囲で含む。描画材における金属粉顔料とパール顔料から選ばれる少なくとも１種の顔料の含有量が５０重量％を越えるときは、上記顔料を描画材に均一に分散させ難く、また、その製造の段階において、成形性が悪い。しかし、描画材における上記顔料の含有量が４重量％よりも少ないときは、筆記面上に形成される筆跡の隠蔽力が小さく、筆跡が鮮明な二重発色性を示さない。
【００１８】
（油溶性染料）
油溶性染料は、本発明による描画材を用いて浸透性筆記面に筆記したとき、金属粉顔料とパール顔料から選ばれる少なくとも１種の顔料による筆跡と重なる部分においては、当該顔料によって隠蔽されるが、有機溶媒と共に当該顔料による筆跡の外縁から外側に浸透拡散し、浸透性筆記面に捕捉され、当該顔料による中心筆跡の周囲に発色域を形成して、縁取り又は輪郭線を形成し、かくして、二重発色の筆跡を与える。
【００１９】
本発明による描画材において用いられる油溶性染料は、特に、限定されるものではないが、例えば、オイル・ブラック５、オイル・オレンジ２０１、オイル・ブルー６１３等（以上、オリエント化学工業（株））、オイル・イエロー１８５、オイル・ブルーＢＡ、オイル・レッド  ＴＲ−７１等（以上、中央合成化学（株））、アイゼン・スピロン・イエローＣ−２ＧＨ、アイゼン・スピロン・レッドＣ−ＧＨ（以上、保土谷化学工業（株））等を挙げることができる。
【００２０】
本発明による描画材は、上述した油溶性染料を０．１〜３０重量％の範囲で含み、好ましくは、０．５〜２０重量％の範囲で含み、最も好ましくは、１．０〜１０重量％の範囲で含む。描画材における油溶性染料の含有量が３０重量％を越えるときは、描画材に均一に分散させ難く、また、その製造の段階において、成形性が悪い。しかし、描画材における油溶性染料の含有量が０．１重量％よりも少ないときは、筆跡における発色が不十分であり、また、二重発色性にも劣る。
【００２１】
（有機溶媒）
本発明による描画材は、上述した油溶性染料と後述するワックスのための溶媒として有機溶媒を含む。この有機溶媒としては、流動パラフィン、イソパラフィン系炭化水素、ヒマシ油、ヤシ油、スピンドル油等が用いられるが、なかでも、イソパラフィン系炭化水素が好ましく用いられる。
【００２２】
イソパラフィン系炭化水素としては、例えば、ＩＰソルベント１０１６、ＩＰソルベント１６２０、ＩＰソルベント２０１８、ＩＰソルベント２８３５（出光興産（株））等やソルベントＺ３、ソルベントＺ４００、ソルベントＺ−ＳＰ（アクア化学（株））等を挙げることができる。
【００２３】
本発明による描画材は、このような有機溶剤を５〜４０重量％の範囲で含み、好ましくは、１０〜３０重量％の範囲で含む。描画材における有機溶剤の含有量が４０重量％を越えるときは、得られる描画材が強度に乏しく、また、耐熱性が低い。しかし、描画材における有機溶媒の含有量が５重量％よりも少ないときは、得られる描画材が筆筆記に際して滑りが悪いうえに、金属粉顔料やパール顔料が形成した筆跡中で染料が発色するのが認められて、二重発色性が低下する。
【００２４】
（ワックス）
本発明による描画材は、それ自体は、加熱時に溶融し、常温で固体であり、一方において、上述した有機溶媒に溶解すると共に、前記油溶性染料と相溶性を有するワックスを含む。このワックスは、本発明による描画材の成分のすべてを一体的にまとめて固形化する固形化剤としての機能を有すると共に、得られる描画材の浸透性筆記面への着色性と定着性を与える機能を有する。
【００２５】
このようなワックスとして、例えば、木ロウ、蜜ロウ、カルナウバワックス、牛脂硬化油、ポリエチレンワックス、ラード、パラフィンワックス等を挙げることができる。
【００２６】
本発明による描画材は、このようなワックスを１０〜７０重量％の範囲で含み、好ましくは、２０〜６０重量％の範囲で含む。描画材におけるワックスの含有量が６０重量％を越えるときは、筆跡の透明性が増して、発色が弱く、筆跡は二重発色性に乏しい。一方、描画材におけるワックスの含有量が１０重量％よりも少ないときは、描画材が十分な強度をもたず、また、筆跡の定着性にも劣る。
【００２７】
（非イオン界面活性剤）
本発明による二重発色性固形描画材は、浸透性筆記面上の筆跡が二重発色性にすぐれるように非イオン界面活性剤を１５〜７０重量％の範囲で含む。しかし、描画材における非イオン界面活性剤の含有量が７０重量％を越えるときは、筆記性が低下し、また、製造の段階において、成形性が悪い。しかし、描画材における非イオン界面活性剤の含有量が１０重量％よりも少ないときは、筆跡の二重発色性を向上させる効果がなく、また、製造の段階において、成形性も低い。
【００２８】
非イオン界面活性剤としては、ポリオキシアルキレンアルキルエーテル、ポリオキシアルキレンアルキルアリールエーテル、ポリオキシアルキレン脂肪酸エステル及び多価アルコール脂肪酸エステルから選ばれる少なくとも１種が好ましく用いられる。
【００２９】
上記アルキレン基を有する非イオン界面活性剤において、そのアルキレン基はいずれもエチレン基であることが好ましいが、一部又は全部がプロピレン基やエチレン／プロピレン混合基であってもよい。また、上記多価アルコール脂肪酸エステルのなかでは、グリセリンの脂肪酸モノエステル（モノグリセリド）やアセチル化グリセリンの脂肪酸モノエステル（モノグリセリド）等が好ましく用いられる。
【００３０】
このような非イオン界面活性剤として、例えば、エマルゲン４０４（ポリオキシエチレンオレイルエーテル）、エマルゲンＬＳ−１１０（ポリオキシアルキレンアルキルエーテル）（以上、花王（株））、ナロアクティーＣＬ−４０（（ポリオキシエチレンアルキルエーテル）、ナロアクティーＣＬ−１００（（ポリオキシアルキレンアルキルエーテル）（以上、三洋化成工業（株））、リケマールＯＬ−１００Ｅ（グリセリンモノオレエート）、リケマールＰＬ−１１２（グリセリンジアセトモノラウレート）（以上、理研ビタミン（株））等を挙げることができる。
【００３１】
本発明による二重発色性固形描画材は、その製造方法において特に限定されるものではなく、従来から知られている任意の方法によって製造することができる。例えば、上述した各成分を混合し、加熱溶融して、均一な原料混合物とし、これを所望の形状の型中に注入し、冷却、固化させることによって、所要の形状の固形描画材を得ることができる。
【実施例】
【００３２】
以下に実施例を挙げて本発明を説明するが、本発明はこれら実施例により何ら限定されるものではない。以下において描画材の製造に用いた原材料は次のとおりである。
【００３３】
油溶性染料
Ａ：オリエント化学工業（株）製オイル・ブルー６１３（Ｃ．Ｉ．Ｎｏ．Ｓｏｌｖｅｎｔ  Ｂｌｕｅ  ５）
Ｂ：オリエント化学工業（株）製オイル・オレンジ２０１（Ｃ．Ｉ．Ｎｏ．Ｓｏｌｖｅｎｔ  Ｏｒａｎｇｅ  ２２）
Ｃ：中央合成化学（株）製オイル・レッドＴＲ−７１（Ｃ．Ｉ．Ｎｏ．Ｓｏｌｖｅｎｔ  Ｒｅｄ  １８）
【００３４】
顔料
Ａ：東洋アルミニウム（株）製ＷＸＭ０６３０
Ｂ：東洋アルミニウム（株）製ＷＸＭ５４２２
Ｃ：メルク・ジャパン（株）製イリオジン３００  ゴールドパール
【００３５】
非イオン界面活性剤
Ａ：花王（株）製エマルゲン４０４
Ｂ：花王（株）製ＬＳ−１１０
Ｃ：理研ビタミン（株）製リケマールＯＬ−１００Ｅ
Ｄ：理研ビタミン（株）製リケマールＰＬ−０１２
【００３６】
ワックス
Ａ：ミヨシ油脂（株）製ギュウシＩＨＦフレーク
Ｂ：モービル石油（株）製パラフィン１３５°
Ｃ：日本精蝋（株）製ハイミック１０８０
【００３７】
有機溶媒
Ａ：出光興産（株）製ＩＰ  ソルベント２０２８
Ｂ：出光興産（株）製ＩＰ  ソルベント１０１６
Ｃ：中央化成（株）製ホワイトミネラル
【００３８】
実施例１
表１に示す各成分を混合し、８０℃に加熱し、溶融させて、均一な原料混合物を得た。この原料混合物を型中に注入した後、室温まで放冷し、型より取り出して、固形描画材を得た。
【００３９】
実施例２〜１４
表１又は表２に示す各成分を用いて、実施例１と同様にして、固形描画材を得た。
【００４０】
比較例１〜８
表１又は表２に示す各成分を用いて、実施例１と同様にして、固形描画材を得た。
【００４１】
このようにして得られた固形描画材の評価試験を以下のようにして行った。その結果を表１及び表２に示す。
【００４２】
（成形性）
底部を有する内径１１ｍｍ、高さ７０ｍｍの型に原料混合物を注入し、常温まで放冷して、型から固化した描画材を何らの支障なく、取り出すことができるかどうかを調べた。描画材を型から支障なく取り出すことができたときを○とし、描画材を型から取り出す際に、固化が不十分であって、型から取り出し難い等の問題が生じたときを×とした。
【００４３】
（二重発色性）
画用紙上に荷重７００ｇで１回、筆記し、て、塗り見本を作製し、室温で１時間放置した。このとき、中心筆跡の周囲に染料が滲み出して縁取りを形成しているかどうかを調べ、染料による縁取りの幅を測定して、縁取りの幅が０．１ｍｍ以上であるときを○とし、縁取りの幅が０．１ｍｍ未満であるときを×とした。
【００４４】
【表１】
2015137286.tif 000002
【００４５】
【表２】
2015137286.tif 000003
【００４６】
表１及び表２に示す結果から明らかなように、本発明で規定する成分組成を有する固形描画材は、筆跡の縁取りが幅広くなり、明確となって、二重発色性が強調されている。
【００４７】
これに対して、比較例１の描画材は非イオン界面活性剤を含んでいないために、筆跡は二重発色性が強調されていない。比較例２〜６の描画材はいずれも、非イオン界面活性剤の含有量が本発明が規定するよりも少ないために、依然として、筆跡の二重発色性が不十分である。
【００４８】
比較例７においては、非イオン界面活性剤の含有量が本発明で規定するよりも多いために、固化が不十分であって、型から取り出し難く、固化した描画材を得ることができなかった。